1または複数のウォッシュコート層でコートされ、耐熱支持物質に支持された窒素酸化物貯蔵成分、少なくとも1つの貴金属及び分散した希土類酸化物を含む第1成分と、実質的に窒素酸化物貯蔵物質を有さないバルクの還元可能な酸化物に支持された貴金属を含む第2成分を含む基体モノリスを有するNOx吸収触媒であって、第2成分中に存在する貴金属はPt、Pd又はPtとPd両方の組合せを含み、バルクの還元可能な酸化物はマンガン、鉄、コバルト、銅、すず又はセリウムのうち少なくとも1つを含む酸化物、複合酸化物又は混合酸化物である、NOx吸収触媒。第1成分と第2成分が同じウォッシュコート層に存在する、請求項1に記載のNOx吸収触媒。第2成分が第1成分を含む層とは別の層にある、請求項1に記載のNOx吸収触媒。第1成分を含む層が、バルクの還元可能な酸化物に支持された貴金属を含む第4成分を含み、第2成分中に存在する貴金属が、Pt、Pd又はPtとPd両方の組合せを含む、請求項3に記載のNOx吸収触媒。バルクの還元可能な酸化物に、貯蔵物質の総重量に基づき、0.5から80wtのジルコニウム、ケイ素、スカンジウム、イットリウム、ランタン及び希土類金属又はこれらの混合物からなる群より選択される元素の少なくとも1つの酸化物がドープされる、請求項1に記載のNOx吸収触媒。混合酸化物又は複合酸化物がさらに酸化ジルコニウムを含む、請求項1に記載のNOx吸収触媒。第1成分中の耐熱支持物質が、アルミナ、マグネシア、非晶質シリカ-アルミナ、チタニア、ジルコニア、モレキュラーシーブ又はこれらの任意の2つ以上の混合物、複合酸化物又は混合酸化物である、請求項1に記載のNOx吸収触媒。耐熱支持体が均質なアルミン酸マグネシウムである、請求項7に記載のNOx吸収触媒。第1成分中の分散した希土類酸化物が、セリウム、プラセオジム、ネオジウム、ランタン、サマリウム及びこれらの混合物からなる群より選択される元素の酸化物を含む、請求項1に記載のNOx吸収触媒。窒素酸化物貯蔵成分が、アルカリ土類金属、アルカリ金属、希土類金属及びこれらの任意の2つ以上の組合せからなる群より選択される、請求項1に記載のNOx吸収触媒。アルカリ土類金属が、バリウム及びストロンチウムの一方又は両方である、請求項10に記載のNOx貯蔵触媒。複数の層を有し、ここで下層が第1成分を有し、下層を覆う層が耐熱支持物質に支持されたロジウムを含む第3成分を含む、請求項1に記載のNOx吸収触媒。下層を覆う層が、少なくとも1つのモレキュラーシーブを含む、請求項12に記載のNOx吸収触媒。3層を有し、ここでモレキュラーシーブを含む層が、下層を有する層と第3成分を含む層の間に配置される、請求項13に記載のNOx吸収触媒。3層を有し、ここでモレキュラーシーブを含む層が、第3成分を含む層を覆う、請求項13に記載のNOx吸収触媒。モレキュラーシーブが、シリコアルミノホスフェートSAPO又はアルミノケイ酸塩ゼオライトである、請求項13に記載のNOx吸収触媒。外層が第2成分を含む、請求項12に記載のNOx吸収触媒。請求項1のNOx吸収触媒を含む、リーンバーン内燃エンジン用排気システム。リーンバーン内燃エンジンからの排気ガスを処理する方法であって、該方法が、一酸化窒素を含むリーン排気ガスを請求項1のNOx吸収触媒と接触させるステップと、NOx吸収触媒を濃縮された排気ガスと断続的に接触させるステップを有する、方法。実施例1:触媒された基体の準備比較基体1A:1平方インチあたりのセル数cpsi400個のフロースルーコージェライト基体モノリスを194g/ft3のPt及び19g/ft3のPd、2g/in3のセリウム分散アルミナ、1g/in3の粒子状セリア及び400g/ft3のBa;及び2希土類元素でドープされた0.5g/in385wt.のジルコニアに支持された10g/ft3のRhを含むNOx吸収触媒の配合物でコートする。NOx吸収触媒を国際出願第99/47260号に開示の方法を用いて新しい基体モノリスにコートし、次いで100°Cで30分強制空気乾燥した後500°Cで2時間焼成する。基体1B:1平方インチあたりのセル数cpsi400個のフロースルーコージェライト基体モノリスを184g/ft3のPt及び19g/ft3のPd、1g/in3のセリウム分散アルミナ、1g/in3の粒子状セリア及び400g/ft3のBa;2さらに1g/in3の粒子状セリアに支持された10g/ft3のPt;プラス3希土類元素でドープされた0.5g/in385wt.のジルコニアに支持された10g/ft3のRhを含むNOx吸収触媒の配合物でコートする。NOx吸収触媒を国際出願第99/47260号に開示の方法を用いて新しい基体モノリスにコートし、次いで100°Cで30分強制空気乾燥した後500°Cで2時間焼成する。基体1C:基体1Cを、NOx吸収触媒配合物の第1成分が74g/ft3のPtを有し第2成分が20g/ft3のPtを有することを除いて基体1Bの手順に従い準備する。基体1D:基体1Dを、NOx吸収触媒配合物の第1成分が64g/ft3のPtを有し第2成分が30g/ft3のPtを有することを除いて基体1Bの手順に従い準備する。実施例2:NOx試験ディーゼルエンジンの排気に似せて合成ガス流を使用し、合成ガスリグ上250°Cで実施例1の基体のNOx貯蔵試験を行う。リーン-リッチサイクルは、リーンが210秒の後30秒のリッチである。結果は表1に示され、本発明の基体はリーン条件ではNOx貯蔵が非常に高く、リッチ条件の間はNOxスリップがかなり低いことを証明している。NOxスリップが低いことは、リッチ/再生段階の間、脱着された窒素酸化物がより完全に転換されることを現している。